(57)【要約】  本発明は、低温充電時にリチウム金属の析出を抑制するリチウムイオン二次電池用負極を得ることを課題とする。  本発明のリチウムイオン二次電池用負極（１００）は、集電体（１０１）と、該集電体（１０１）の上に形成された活物質層（１０２）とを有しており、活物質層（１０２）は、活物質として黒鉛（１０３）を含み、活物質層（１０２）の表面粗さ測定によって得られる粗さ曲線の平均線を活物質層（１０２）の表面から内部方向へ１０μｍ、平行移動させた線で切断した切断長さの和の基準長さに対する比を百分率で表した負荷長さ率が、５０％以上、９８．５％以下である。
2014030260.tif 000002
【特許請求の範囲】
【請求項１】
集電体と、該集電体の上に形成された活物質層とを有するリチウムイオン二次電池用負極であって、
前記活物質層は、活物質として黒鉛を有し、
前記活物質層の表面粗さ測定によって得られる粗さ曲線の平均線を前記活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下であることを特徴とするリチウムイオン二次電池用負極。
【請求項２】
前記負荷長さ率（Ｒｍｒ（１０μｍ））が、５０％以上、９５．６％以下であることを特徴とする請求項１に記載のリチウムイオン二次電池用負極。
【請求項３】
前記活物質層の表面粗さ測定によって得られる粗さ曲線の平均線を負極内部方向へ１２μｍ、平行移動させた線で切断した切断長さの和の基準長さに対する比を百分率で表した負荷長さ率（Ｒｍｒ（１２μｍ））が、５０％以上、９９．３％以下であることを特徴とする請求項１または２に記載のリチウムイオン二次電池用負極。
【請求項４】
前記負荷長さ率（Ｒｍｒ（１２μｍ））が、５０％以上、９７．５％以下であることを特徴とする請求項３に記載のリチウムイオン二次電池用負極。
【請求項５】
前記活物質層の密度が１．２ｇ／ｃｍ３以上であることを特徴とする請求項１から請求項４のいずれか一項に記載のリチウムイオン二次電池用負極。
【請求項６】
正極との間にセパレータを介して重ね合わされて捲回することによって電極群を構成し、
前記負極の捲き始め端部側よりも捲き終わり端部側の方が前記負荷長さ率（Ｒｍｒ（１０μｍ））が小さいことを特徴とする請求項１から請求項５のいずれか一項に記載のリチウムイオン二次電池用負極。
【請求項７】
正極との間にセパレータを介して重ね合わされて電極群を構成し、
前記正極に対向する正極対向部の前記負荷長さ率（Ｒｍｒ（１０μｍ））が５０％以上、９８．５％以下であることを特徴とする請求項１から請求項５のいずれか一項に記載のリチウムイオン二次電池用負極。
【請求項８】
請求項１から請求項７のいずれか一項に記載のリチウムイオン二次電池用負極を有するリチウムイオン二次電池。
【請求項９】
黒鉛を有する活物質層が集電体の上に形成されたリチウムイオン二次電池用負極の製造方法であって、
前記活物質層の表面を加工して、該活物質層の表面粗さ測定によって得られる粗さ曲線の平均線を前記活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下とする表面加工工程を含むことを特徴とするリチウムイオン二次電池用負極の製造方法。
【請求項１０】
前記表面加工工程は、
前記活物質層の表面に粘着テープを貼着する工程と、
該粘着テープを剥がして前記活物質層の表面から一部の黒鉛を剥離する工程とを含むことを特徴とする請求項９に記載のリチウムイオン二次電池用負極の製造方法。
【請求項１１】
前記表面加工工程は、
前記活物質層の表面に針状の突起部を押し付ける工程を含むことを特徴とする請求項９に記載のリチウムイオン二次電池用負極の製造方法。
【発明の詳細な説明】
【技術分野】
【０００１】
本発明は、リチウムイオン二次電池に用いられる負極、およびその製造方法に関する。
【背景技術】
【０００２】
非水系二次電池であるリチウムイオン二次電池は、ニッケルカドミウム二次電池やニッケル水素二次電池に比べて高いエネルギー密度を有することから、ノートパソコン、携帯電話の電源として広く使用されている。また、環境に配慮した自動車として電気自動車およびハイブリッド自動車の開発が進む中、リチウムイオン二次電池は自動車用の電源への適用が検討されている。【０００３】
リチウムイオン二次電池の負極において、リチウムイオンを可逆的に吸蔵、放出する活物質のひとつとして、特許文献１に示すように黒鉛が使われている。黒鉛は放電電位が低いので、負極活物質として用いることによって、高いエネルギー密度を有するリチウムイオン二次電池を得ることができる。【０００４】
しかしながら、黒鉛は充電電位も低く、リチウム金属の析出電位に近い。そのため、自動車用途で想定されるような０℃以下の低温の充電時には、過電圧によって負極の電位が更に低下し、リチウム金属が析出しやすくなる。負極におけるリチウム金属の析出は、電池容量を低下させてしまうため、好ましくない。【０００５】
こうした低温におけるリチウム金属の析出を抑制するために、特許文献２には、温度が低くなった際に、電池の充電電圧を低く設定することで、負極電位の低下を抑制する方法が記載されている。
【先行技術文献】
【特許文献】
【０００６】
【特許文献１】特開2012-119214号公報
【特許文献２】特開2001-52760号公報
【発明の概要】
【発明が解決しようとする課題】
【０００７】
しかしながら、特許文献２の方法では、低温時の充電量が少なくなるため、放電時に大きな容量を得ることができない。そのため、黒鉛を用いた負極において、低温充電時にリチウム金属の析出を抑制する本質的な方法が望まれている。【０００８】
本発明の目的は、低温充電時にリチウム金属が析出しにくいリチウムイオン二次電池用負極及びその製造方法を提供することである。
【課題を解決するための手段】
【０００９】
本発明の発明者は、鋭意研究の結果、リチウム金属の析出は、低温充電時にリチウムイオンの伝導抵抗が大きくなり、負極の表面（正極と対向する面を表面と呼ぶ）に充電電流が集中することが原因であることを見出した。この知見に基づき、負極表面から内部へ通じるリチウムイオンの伝導経路を設けることが、リチウム金属の析出抑制に有効に働くことを見出した。【００１０】
すなわち、本発明のリチウムイオン二次電池用負極は、集電体と、集電体の上に形成された活物質層とを有するリチウムイオン二次電池用負極であって、活物質層は、活物質として黒鉛を有し、活物質層の表面粗さ測定によって得られる粗さ曲線の平均線を活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下であることを特徴としている。【００１１】
また、正極との間にセパレータを介して重ね合わされて捲回することによって電極群を構成し、負極の捲き始め端部側よりも捲き終わり端部側の方が負荷長さ率（Ｒｍｒ（１０μｍ））が小さいことが好ましい。【００１２】
そして、正極との間にセパレータを介して重ね合わされて電極群を構成し、正極に対向する正極対向部の負荷長さ率（Ｒｍｒ（１０μｍ））が５０％以上、９８．５％以下であることが好ましい。【００１３】
本発明のリチウムイオン二次電池用負極の製造方法は、集電体の上に活物質層が形成されたリチウムイオン二次電池用負極の製造方法であって、活物質層の表面を祖面化して、活物質層の表面粗さ測定によって得られる粗さ曲線の平均線を活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下の表面粗さとする表面荒らし工程を含むことを特徴としている。
【発明の効果】
【００１４】
本発明によって、黒鉛を活物質に用いた負極において、低温充電時にリチウム金属の析出を抑制できる。なお、上記した以外の課題、構成及び効果は、以下の実施形態の説明により明らかにされる。
【図面の簡単な説明】
【００１５】
【図１】本実施例に係る負極の断面を拡大して示す模式図。
【図２】本実施例に係る負荷長さ率Ｒｍｒ（Ｃ）の算出方法を説明する図。
【図３】本実施例に係る負極の製造方法の一例を示す図。
【図４】本実施例に係る負極の製造方法の一例を示す図。
【図５】本実施例に係るリチウムイオン二次電池の一例を断面で示す模式図。
【図６】本実施例に係るリチウムイオン二次電池の他の一例を示す部分断面図。
【図７】本実施例に係る負極と本比較例に係る負極を断面観察した図。
【図８】本実施例に係る負極と本比較例に係る負極の粗さ曲線を示す図。
【発明を実施するための形態】
【００１６】
以下に、本発明の実施の態様を示す。
【００１７】
図１は、本実施例に係る黒鉛を含むリチウムイオン二次電池の負極の断面を拡大して示す図である。
【００１８】
非水系二次電池であるリチウムイオン二次電池は、負極１００を備えている。
【００１９】
負極１００は、集電箔１０１と、集電箔１０１の上に層状に形成された活物質層１０２とを有している。活物質層１０２は、活物質として黒鉛１０３を含有している。活物質層１０２の黒鉛１０３は、結着剤１０４によって互いの粒子間、及び集電箔１０１の表面に結着されている。
【００２０】
活物質層１０２の表面には、活物質層１０２の内部に通じるリチウムイオン伝導経路１０５が設けられている。このような構成とすることで、低温充電時においてもリチウムイオンが活物質層１０２の内部まで容易に達することができ、活物質層１０２の表面に充電電流が集中することを抑制できる。したがって、低温充電時におけるリチウム金属の析出を抑制することができる。
【００２１】
リチウムイオン伝導経路１０５は、ＪＩＳ  Ｂ０６０１に準拠して測定される粗さ曲線の負荷長さ率（Ｒｍｒ（Ｃ））で評価することができる。本実施例に係る負荷長さ率Ｒｍｒ（Ｃ）の算出方法を図２に示す。粗さ曲線の平均線（粗さ曲線において、それよりも上方に存在する凸部の面積と、それよりも下方に存在する凹部の面積が等しくなるように引いた線）から負極内部方向への距離を切断レベルＣと定義し、切断レベルＣにおける平均線との平行線で切断した切断長さＭｉの和の基準長さlに対する比を百分率で表したものを負荷長さ率Ｒｍｒ（Ｃ）とする。粗さ曲線の負荷長さ率Ｒｍｒ（Ｃ）は、下記の式で表される。
【数１】
2014030260.tif 000003
【００２２】
リチウム金属の析出を抑制するためには、Ｒｍｒ（１０μｍ）を９８．５％以下とすることが好ましく、更に、Ｒｍｒ（１２μｍ）を９９．３％以下とすることが好ましい。また、より好ましくは、Ｒｍｒ（１０μｍ）を９５．６％以下とすること良く、更に、Ｒｍｒ（１２μｍ）を９７．５％以下とすることが良い。また、いずれの場合においてもＲｍｒは５０％以上とすることが良い。Ｒｍｒを５０％よりも小さくすると、負極表層である活物質層１０２の黒鉛の量が少なくなり容量が低下するとともに、活物質層１０２の強度が低下するため好ましくない。
【００２３】
黒鉛１０３は、グラファイト構造が発達した炭素材料であり、天然黒鉛や人工的に作られた人造黒鉛、黒鉛化炭素繊維などを用いることができる。黒鉛１０３の粒子径は特に限定されるものではないが、１〜５０μｍ程度のものを用いることができる。また、黒鉛１０３の表面は他の材料や低結晶性の炭素などで被覆されていても良い。
【００２４】
結着剤１０４は、特に限定されるものではないが、例えば、ポリエチレン、ポリプロピレン、ポリテトラフルオロエチレン、ポリフッ化ビニリデン、スチレンブタジエンゴムなどを用いることができる。
【００２５】
また、負極１００の活物質層１０２には、黒鉛１０３、結着剤１０４の他に、導電助材が含まれていても良い。導電助材は、例えば、カーボンブラック、炭素繊維、金属繊維、あるいは導電性ポリマーを用いることができる。負極１００の活物質層１０２には、黒鉛１０３以外の活物質が含まれていても良い。黒鉛１０３以外の活物質としては、例えば、シリコン、スズ、アルミニウム、アンチモン、チタン酸リチウムなどが挙げられる。
【００２６】
活物質層１０２の密度は、プレスなどによって、１．０ｇ／ｃｍ３以上とすることが好ましい。これよりも低い値であると、単位体積あたりに含まれる黒鉛１０３の量が少なくなるため、エネルギー密度が小さくなり、好ましくない。なお、より好ましい密度は１．２ｇ／ｃｍ３以上である。そして、活物質層１０２の密度の上限は、黒鉛１０３の真密度が２．２ｇ／ｃｍ３であることから、２．２ｇ／ｃｍ３とすることが好ましい。活物質層１０２の密度は、厚さと重さから算出することができる。例えば、負極１００の厚さと単位面積あたりの重さを集電箔１０１ごと測定しておき、その後、集電箔１０１から活物質層１０２を、溶剤などを用いて除去してから、集電箔１０１の厚さと単位面積あたりの重さを測定し、先に測定した結果から差し引くことで、活物質層１０２のみの厚さと単位面積あたりの重さを得ることができる。次に、活物質層１０２の単位面積あたりの重さを、負極１００の厚さと単位面積から求めた負極１００の体積で除することで、密度を求めることができる。
【００２７】
また、活物質層１０２の厚さは特に限定されるものではないが、２０〜２００μｍとすることが好ましく、５０〜１５０μｍとすることがより好ましい。活物質層１０２の厚さを薄くしすぎると単位電極面積あたりの黒鉛の量が少なくなるため、容量が低下してしまい、好ましくない。また、活物質層１０２の厚さを厚くしすぎると、活物質層１０２にリチウムイオン伝導経路１０５を設けても、集電箔１０１近傍の黒鉛にリチウムイオンが到達しにくくなるため、好ましくない。
【００２８】
負極１００の集電箔１０１は、電池内で変質しにくく、電子伝導性を有するものであれば特に限定されるものではないが、銅、ニッケル、ステンレスなどを用いることができる。なかでも、銅を用いることが好ましい。負極１００の集電箔１０１の厚さは、特に限定されるものではないが１〜１００μｍのものを用いることができる。また、負極１００自体の強度と電子伝導性が十分であれば、必ずしも集電箔を用いる必要はない。
【００２９】
本実施例に係る負極１００の製造方法は、活物質層１０２の表面を加工して、活物質層１０２の表面粗さ測定によって得られる粗さ曲線の平均線を活物質層１０２の表面から内部方向へ１０μｍ、平行移動させた線で切断した切断長さの和の基準長さに対する比を百分率で表した負荷長さ率（Ｒｍｒ（１０μｍ））を、５０％以上、９８．５％以下とするリチウムイオン伝導経路形成工程を含む。
【００３０】
活物質層１０２の表面を加工する方法は、特に限定されるものではないが、例えば、図３に示すように、負極１００の活物質層１０２の表面に粘着テープ３０１を貼着する工程と、粘着テープ３０１を剥がして活物質層１０２の表面から活物質層の一部の黒鉛３０２を粘着テープ３０１で剥離する工程を含む。
【００３１】
負極１００の活物質層１０２は、集電箔１０１の表面にスラリ状の活物質合剤を塗工して乾燥させた後に、プレス成形することによって構成されるので、かかる状態では、活物質層１０２の表面は平滑であり、活物質層１０２の表面側の方が集電箔１０１側よりも密度が高い。したがって、粘着テープ３０１によってその表面から一部の黒鉛のみを剥がすことによって、活物質層１０２の内部に連通するリチウムイオン伝導経路を形成することができる。
【００３２】
ここで、粘着テープ３０１には、カーボンテープ、セロハンテープ、ポリイミドテープなどを用いることができる。本実施例に係る負極を製造するためには、活物質層１０２の表面から一部の黒鉛のみを剥離させる必要があるため、粘着テープと黒鉛の接着力がもっとも強く、次に黒鉛と集電箔の接着力が強く、黒鉛同士の接着力がもっとも弱い関係となっていることが好ましい。
【００３３】
図４に、本実施例に係る負極のその他の製造方法を示す。負極４００は、集電箔４０１の両面に活物質層４０２が設けられており、一対のローラー４０３の間を通過させることによって、活物質層４０２の密度を増加させるためのプレスが行われる。その後、負極４００を更に粘着テープ４０４を張った一対のローラー４０５の間を通すことで、活物質層４０２の表面の黒鉛の一部が粘着テープ４０４によって剥離され、活物質層４０２の内部へのリチウムイオン伝導経路１０５が形成される。
【００３４】
本実施例に係る負極のその他の製造方法として、表面に突起部を備えた板やローラー等を負極表面に押し付ける方法を採用してもよい。突起部の形状は針状のものが好ましい。突起部の形状を針状のものとすることによって、活物質層４０２の表面には、活物質層４０２の内部へと連通するリチウムイオン伝導経路が形成される。なお、伝導経路を形成する突起として、凸状のものを用いると、凸部によって黒鉛の一部が押し込まれて圧縮される形となり、活物質層４０２に部分的に密度差が生じてしまうため好ましくない。なお、表面に突起部を備えた板やローラー等を負極表面に押し付ける工程は、負極の密度を増加させるプレス工程を兼ねても良い。
【００３５】
図５は、本実施例に係るリチウムイオン二次電池の一例を断面で示す模式図である。
【００３６】
リチウムイオン二次電池５００は、負極５１１と正極５２１を有している。負極５１１は、負極集電箔５１２上に負極活物質層５１３が設けられ、正極５２１は、正極集電箔５２２上に正極活物質層５２３が設けられている。そして、これら負極５１１と正極５２１との間にセパレータ５３１を介在させて重ね合わせ積層した電極群が、絶縁性の密閉ケース５０１に収納されている。負極集電箔５１２、正極集電箔５２２は、密閉ケース５０１から外部に取り出されており、負極５１１と正極５２１との間に発生した電位差を外部に出力することができる。なお、密閉ケース５０１の内部は、電解液で満たされている。
【００３７】
負極５１１は、正極５２１に対向する正極対向部の負荷長さ率（Ｒｍｒ（１０μｍ））が５０％以上、９８．５％以下であることが好ましい。上記構成を有するリチウムイオン二次電池５００によれば、電池の充放電において、負極５１１は正極５２１の対向部のみしか寄与しないため、負極５１１の負荷長さ率は正極対向部のみ所望の値としても十分な効果が得られ、製造工程を簡略化することができる。
【００３８】
図６は、本実施例に係るリチウムイオン二次電池の他の一例を示す部分断面図である。
【００３９】
リチウムイオン二次電池６００は、円筒形の電極群６０２を有底筒状の電池缶６０１に収容した円筒型の二次電池である。電極群６０２は、負極６２１、セパレータ６３１、正極６１１が積層され、捲回されて構成されている。負極６２１の捲き始め端部側よりも捲き終わり端部側の方が負荷長さ率（Ｒｍｒ（１０μｍ））が小さい構成を有している。
【００４０】
負極６２１は、捲回されている場合、負極６２１の捲き始め端部側よりも捲き終わり端部側の方が温度が低くなる。よって、負極６２１の捲き始め端部側よりも捲き終わり端部側の方が低温充電時にリチウム金属が析出しやすい。負荷長さ率（Ｒｍｒ（１０μｍ））をあまり小さくすると、電池容量が低下する可能性がある。よって、低温の影響を受けやすい負極６２１の捲き終わり端部側の負荷長さ率（Ｒｍｒ（１０μｍ））を小さくし、低温の影響を受けにくい負極６２１の捲き始め端部側の負荷長さ率（Ｒｍｒ（１０μｍ））を大きくしている。つまり、負極６２１の捲き始め端部側よりも捲き終わり端部側の方が、負荷長さ率（Ｒｍｒ（１０μｍ））が小さいことが望ましい。これにより、電池容量の低下を抑制しつつ、低温充電時のリチウム金属の析出を抑制できる。
【００４１】
負極６２１の集電箔には負極タブ６０３が接続され、正極６１１の集電箔には正極タブ６０４が接続される。更に、負極タブ６０３は電池缶６０１に接続され、正極タブ６０４は電池蓋６０５に接続される。電池缶６０１と電池蓋６０５との間には絶縁部材６０６が介在されており、互いに絶縁されている。
【００４２】
このような構造とすることで、負極６２１と正極６１１との間に発生した電位差を外部に出力することができる。なお、電池にはその他に内蓋６０７、内圧開封弁６０８、ガスケット６０９、ＰＴＣ素子６１０が含まれる。また、電池缶６０１内はリチウムイオンを伝導する電解液で満たされる。
【００４３】
なお、リチウムイオン二次電池の形状は、図６に示す円筒型のものに限定されるものではなく、角型や積層型でもよい。
【００４４】
正極活物質は、リチウムイオンを吸蔵、放出できるものであれば特に限定されるものではないが、例えば、ＬｉＣｏＯ２，ＬｉＣｏ０．３３Ｎｉ０．３３Ｍｎ０．３３Ｏ２，ＬｉＮｉＯ２，ＬｉＭｎ２Ｏ４，ＬｉＮｉ０．５Ｍｎ１．５Ｏ４，ＬｉＦｅＰＯ４，ＬｉＭｎＰＯ４，Ｌｉ２ＦｅＳｉＯ４などを用いることができる。
【００４５】
正極の集電箔は、電池内で変質しにくく、電子伝導性を有するものであれば特に限定されるものではないが、アルミニウム、チタン、ステンレスなどを用いることができる。なかでも、アルミニウムを用いることが好ましい。正極の集電箔の厚さは、特に限定されるものではないが１〜１００μｍのものを用いることができる。また、負極自体の強度と電子伝導性が十分であれば、必ずしも集電箔を用いる必要はない。
【００４６】
また、セパレータには絶縁性の多孔質材料を用いることができる。材料は、特に限定されるものではないが、例えば、ポリプロピレン、ポリエチレンなどを用いることができる。
【００４７】
電解液は、非水系溶媒と、その溶媒に溶解するリチウム塩とから構成される非水系電解液を用いることができる。非水系溶媒としては、例えば、プロピレンカーボネート、エチレンカーボネート、ジメチルカーボネート、ジエチルカーボネート、ジメトキシエタン、テトラヒドロフラン、メチルアセテートなどの混合溶媒を用いることができる。また、リチウム塩としては、過塩素酸リチウム、六フッ化リン酸リチウム、四フッ化ホウ酸リチウム、三フッ化メタンスルホン酸リチウムなどを用いることができる。また、ビニレンカーボネート、エチレンサルファイトなどを添加材として加えても良い。その他に、非水系電解液の代わりにポリマーゲル電解質を用いることもできる。ポリマーゲル電解質としては、例えば、ポリエチレンオキシド、ポリメタクリル酸メチル、ポリアクリルニトリルなどを用いることができる。こうした電解液（あるいはポリマーゲル電解質）は、低温でリチウムイオン伝導抵抗が大きくなるため、充電時に負極表面に電流が集中してしまい、局所的に電位が低下する。この時、元来、充電電位が低い黒鉛を用いていた場合、リチウム金属が析出してしまうが、本実施例に係る負極を用いることで析出を抑制することができる。
【００４８】
以下、本実施例に係るリチウムイオン二次電池に用いられる負極の実施態様を具体的に説明する。
【００４９】
（実施例１）
黒鉛と、結着剤を混合し、銅の集電箔上に塗布した後、プレスすることで負極の活物質層の密度を１．５ｇ／ｃｍ３とした。その後、活物質層の表面に粘着テープであるセロハンテープを貼り付けてから剥がすことで、活物質層の表面の一部の黒鉛を剥離し、活物質層の表面にリチウムイオン伝導経路を設けた本実施例に係る負極を得た。その後、得られた負極とセパレータと正極とを合わせて密閉ケースに組み込み、電解液を注入することで本実施例に係る試験電池を得た。
【００５０】
（実施例２）
リチウムイオン伝導経路を形成するための粘着テープとして、セロハンテープの代わりにカーボンテープを用いる以外は、実施例１と同様とすることで本実施例に係る負極、ならびに試験電池を得た。
【００５１】
（実施例３）
黒鉛と、結着剤を混合し、銅の集電箔上に塗布した後、プレスすることで負極の活物質層の密度を１．５ｇ／ｃｍ３とした。その後、活物質層の表面に粘着テープであるポリイミドテープを貼り付けてから剥がすことで、活物質層の表面の一部の黒鉛を剥離し、活物質層の表面にリチウムイオン伝導経路を設けた。更に、活物質層の密度が変わらない程度に再度プレスすることで本実施例に係る負極を得た。その後、得られた負極とセパレータと正極とを合わせて密閉ケースに組み込み、電解液を注入することで本実施例に係る試験電池を得た。
【００５２】
（実施例４）
リチウムイオン伝導経路を形成するための粘着テープとして、セロハンテープの代わりにポリイミドテープを用いる以外は、実施例１と同様とすることで本実施例に係る負極、ならびに試験電池を得た。
【００５３】
（比較例１）
黒鉛と、結着剤を混合し、銅の集電箔上に塗布した後、プレスにより負極の活物質層の密度を１．５ｇ／ｃｍ３とすることで、本比較例に係る負極を得た。その後、得られた負極とセパレータと正極とを合わせて密閉ケースに組み込み、電解液を注入することで本比較例に係る試験電池を得た。
【００５４】
（評価１）
リチウムイオン伝導経路の形成を確認するために、走査型電子顕微鏡を用いて実施例２と比較例１の負極を断面観察した結果を図７に示す。
【００５５】
比較例１の負極は、活物質層の表面が平滑であり、活物質層の表面から内部へ通じる経路は確認できなかった。そのため、充電時における活物質層の内部の黒鉛へのリチウムイオンの伝導は、それより表面側にある黒鉛間のわずかな隙間に存在する電解液が担うため、リチウムイオンの伝導抵抗が大きくなってしまう。
【００５６】
したがって、低温で電解液のリチウムイオン伝導抵抗が大きくなる条件下の充電においては、活物質層の内部の黒鉛にリチウムイオンがほとんど到達しなくなり、活物質層の表面の黒鉛に充電電流が集中してしまう。そのため、リチウム金属の析出が起こってしまう。
【００５７】
一方で、実施例２の負極は、活物質層の表面が加工されており、活物質層の表面から内部に通じるリチウムイオン伝導経路が形成されていることが確認された。こうしたリチウムイオン伝導経路が存在することで、低温で電解液のリチウムイオン伝導抵抗が大きくなる条件下の充電においても、十分に負極内部の黒鉛にリチウムイオンが到達し、負極表面の黒鉛に充電電流が集中することがなくなる。そのため、リチウム金属の析出が抑制できる。
【００５８】
（評価２）
リチウムイオン伝導経路を定量的に評価するために、実施例１〜４、比較例１の負極について、ＪＩＳ  Ｂ０６０１に準拠して粗さ曲線を測定し、切断レベルＣ＝１μｍ、１０μｍ、１２μｍ、２０μｍにおける負荷長さ率Ｒｍｒを得た。図８に各負極の粗さ曲線の測定結果を示し、表１に負荷長さ率Ｒｍｒを示す。
【００５９】
（評価３）
実施例１〜４、比較例１の負極における低温充電時のリチウム金属析出量を評価するために、実施例１〜４、比較例１の試験電池を用いて−２０℃で２０サイクルの充放電試験を行った。その後、電池をアルゴン雰囲気のグローブボックス内で解体し、銅箔上の負極を採取したものに塩化リチウムを外部標準として加えて、７Ｌｉ−ＮＭＲにてリチウム金属析出量を定量分析した。各負極におけるリチウム金属析出量を表１に示す。
【００６０】
表１に示すように、実施例１〜４の負極は、比較例１に比べてリチウム金属析出量が少ないことが分かった。また、切断レベル１０μｍ、１２μｍにおける負荷長さ率Ｒｍｒとリチウム金属析出量には良い相関が見られ、負荷長さ率Ｒｍｒが小さいものほどリチウム金属析出量が少なかった。
【００６１】
切断レベル１０μｍでは、負荷長さ率Ｒｍｒを９８．５％以下とすることでリチウム金属の析出を抑制することができ、更に９５．６％以下とすることで、ほとんどリチウム金属の析出が見られなくなることが分かった。また、切断レベル１２μｍでは、負荷長さ率Ｒｍｒを９９．３％以下とすることでリチウム金属の析出を抑制することができ、更に９７．５％以下とすることで、ほとんどリチウム金属の析出が見られなくなることが分かった。一方で、切断レベル１μｍ、２０μｍでは、負荷長さ率Ｒｍｒの値とリチウム金属析出量に明確な相関が見られなかった。
【表１】
2014030260.tif 000004
【００６２】
以上より、負極の活物質層の表面から内部に通じるリチウムイオン伝導経路を適切に設けることで、低温充電時に負極にリチウム金属が析出することを抑制できることが分かった。リチウムイオン伝導経路は、切断レベル１０μｍにおける負荷長さ率Ｒｍｒが９８．５％以下、より好ましくは９５．６％以下となるように設けることが良い。また、切断レベル１２μｍにおける負荷長さ率Ｒｍｒが９９．３％以下、より好ましくは９７．５％以下となるように設けることが良い。
【００６３】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００６４】
１００  負極
１０１  集電箔
１０２  活物質層
１０３  黒鉛
１０４  結着剤
１０５  リチウムイオン伝導経路
３０１  粘着テープ
３０２  活物質層の表面の一部の黒鉛
４００  負極
４０１  集電箔
４０２  活物質層
４０３  ローラー
４０４  粘着テープ
４０５  ローラー
５００  リチウムイオン二次電池
５０１  密閉ケース
５１１  負極
５１２  負極集電箔
５１３  負極活物質層
５２１  正極
５２２  正極集電箔
５２３  正極活物質層
５３１  セパレータ
６００  リチウムイオン二次電池
６０１  電池缶
６０２  電極群
６０３  負極タブ
６０４  正極タブ
６０５  電池蓋
６０７  内蓋
６０８  内圧開封弁
６０９  ガスケット
６１０  ＰＴＣ素子
６１１  負極
６２１  正極
６３１  セパレータ
【図１】
2014030260.tif 000005
【図２】
2014030260.tif 000006
【図３】
2014030260.tif 000007
【図４】
2014030260.tif 000008
【図５】
2014030260.tif 000009
【図６】
2014030260.tif 000010
【図７】
2014030260.tif 000011
【図８】
2014030260.tif 000012
【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
集電体と、該集電体の上に形成された活物質層とを有するリチウムイオン二次電池用負極であって、
前記活物質層は、活物質として黒鉛を有し、
前記活物質層の表面粗さ測定によって得られる粗さ曲線の平均線を前記活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下であり、且つ、前記活物質層の密度が１．２ｇ／ｃｍ３以上であることを特徴とするリチウムイオン二次電池用負極。
【請求項２】
前記負荷長さ率（Ｒｍｒ（１０μｍ））が、５０％以上、９５．６％以下であることを特徴とする請求項１に記載のリチウムイオン二次電池用負極。
【請求項３】
前記活物質層の表面粗さ測定によって得られる粗さ曲線の平均線を負極内部方向へ１２μｍ、平行移動させた線で切断した切断長さの和の基準長さに対する比を百分率で表した負荷長さ率（Ｒｍｒ（１２μｍ））が、５０％以上、９９．３％以下であることを特徴とする請求項１または２に記載のリチウムイオン二次電池用負極。
【請求項４】
前記負荷長さ率（Ｒｍｒ（１２μｍ））が、５０％以上、９７．５％以下であることを特徴とする請求項３に記載のリチウムイオン二次電池用負極。
【請求項５】
（削除）
【請求項６】
正極との間にセパレータを介して重ね合わされて捲回することによって電極群を構成し、
前記負極の捲き始め端部側よりも捲き終わり端部側の方が前記負荷長さ率（Ｒｍｒ（１０μｍ））が小さいことを特徴とする請求項１から請求項４のいずれか一項に記載のリチウムイオン二次電池用負極。
【請求項７】
正極との間にセパレータを介して重ね合わされて電極群を構成し、
前記正極に対向する正極対向部の前記負荷長さ率（Ｒｍｒ（１０μｍ））が５０％以上、９８．５％以下であることを特徴とする請求項１から請求項４のいずれか一項に記載のリチウムイオン二次電池用負極。
【請求項８】
請求項１〜４、６及び７のいずれか一項に記載のリチウムイオン二次電池用負極を有するリチウムイオン二次電池。
【請求項９】
黒鉛を有する活物質層が集電体の上に形成されたリチウムイオン二次電池用負極の製造方法であって、
前記活物質層の表面を加工して、該活物質層の表面粗さ測定によって得られる粗さ曲線の平均線を前記活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下とする表面加工工程を含むことを特徴とするリチウムイオン二次電池用負極の製造方法。
【請求項１０】
前記表面加工工程は、
前記活物質層の表面に粘着テープを貼着する工程と、
該粘着テープを剥がして前記活物質層の表面から一部の黒鉛を剥離する工程とを含むことを特徴とする請求項９に記載のリチウムイオン二次電池用負極の製造方法。
【請求項１１】
前記表面加工工程は、
前記活物質層の表面に針状の突起部を押し付ける工程を含むことを特徴とする請求項９に記載のリチウムイオン二次電池用負極の製造方法。
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
集電体と、該集電体の上に形成された活物質層とを有するリチウムイオン二次電池用負極であって、
前記活物質層は、活物質として黒鉛を有し、
前記活物質層の表面粗さ測定によって得られる粗さ曲線の平均線を前記活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下であり、且つ、前記活物質層の密度が１．２ｇ／ｃｍ３以上であることを特徴とするリチウムイオン二次電池用負極。
【請求項２】
前記負荷長さ率（Ｒｍｒ（１０μｍ））が、５０％以上、９５．６％以下であることを特徴とする請求項１に記載のリチウムイオン二次電池用負極。
【請求項３】
前記活物質層の表面粗さ測定によって得られる粗さ曲線の平均線を負極内部方向へ１２μｍ、平行移動させた線で切断した切断長さの和の基準長さに対する比を百分率で表した負荷長さ率（Ｒｍｒ（１２μｍ））が、５０％以上、９９．３％以下であることを特徴とする請求項１または２に記載のリチウムイオン二次電池用負極。
【請求項４】
前記負荷長さ率（Ｒｍｒ（１２μｍ））が、５０％以上、９７．５％以下であることを特徴とする請求項３に記載のリチウムイオン二次電池用負極。
【請求項５】
正極との間にセパレータを介して重ね合わされて捲回することによって電極群を構成し、
前記負極の捲き始め端部側よりも捲き終わり端部側の方が前記負荷長さ率（Ｒｍｒ（１０μｍ））が小さいことを特徴とする請求項１から請求項４のいずれか一項に記載のリチウムイオン二次電池用負極。
【請求項６】
正極との間にセパレータを介して重ね合わされて電極群を構成し、
前記正極に対向する正極対向部の前記負荷長さ率（Ｒｍｒ（１０μｍ））が５０％以上、９８．５％以下であることを特徴とする請求項１から請求項４のいずれか一項に記載のリチウムイオン二次電池用負極。
【請求項７】
請求項１〜６のいずれか一項に記載のリチウムイオン二次電池用負極を有するリチウムイオン二次電池。
【請求項８】
黒鉛を有する活物質層が集電体の上に形成されたリチウムイオン二次電池用負極の製造方法であって、
前記活物質層の表面を加工して、該活物質層の表面粗さ測定によって得られる粗さ曲線の平均線を前記活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下とする表面加工工程を含むことを特徴とするリチウムイオン二次電池用負極の製造方法。
【請求項９】
前記表面加工工程は、
前記活物質層の表面に粘着テープを貼着する工程と、
該粘着テープを剥がして前記活物質層の表面から一部の黒鉛を剥離する工程とを含むことを特徴とする請求項８に記載のリチウムイオン二次電池用負極の製造方法。
【請求項１０】
前記表面加工工程は、
前記活物質層の表面に針状の突起部を押し付ける工程を含むことを特徴とする請求項８に記載のリチウムイオン二次電池用負極の製造方法。
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
集電体と、該集電体の上に形成された活物質層とを有するリチウムイオン二次電池用負極であって、
前記活物質層は、活物質として黒鉛を有し、
前記活物質層の表面粗さ測定によって得られる粗さ曲線の平均線を前記活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下であり、且つ、前記活物質層の密度が１．２ｇ／ｃｍ３以上であり、
正極との間にセパレータを介して重ね合わされて捲回することによって電極群を構成し、
前記負極の捲き始め端部側よりも捲き終わり端部側の方が前記負荷長さ率（Ｒｍｒ（１０μｍ））が小さいことを特徴とするリチウムイオン二次電池用負極。
【請求項２】
前記負荷長さ率（Ｒｍｒ（１０μｍ））が、５０％以上、９５．６％以下であることを特徴とする請求項１に記載のリチウムイオン二次電池用負極。
【請求項３】
前記活物質層の表面粗さ測定によって得られる粗さ曲線の平均線を負極内部方向へ１２μｍ、平行移動させた線で切断した切断長さの和の基準長さに対する比を百分率で表した負荷長さ率（Ｒｍｒ（１２μｍ））が、５０％以上、９９．３％以下であることを特徴とする請求項１または２に記載のリチウムイオン二次電池用負極。
【請求項４】
前記負荷長さ率（Ｒｍｒ（１２μｍ））が、５０％以上、９７．５％以下であることを特徴とする請求項３に記載のリチウムイオン二次電池用負極。
【請求項５】
請求項１〜４のいずれか一項に記載のリチウムイオン二次電池用負極を有するリチウムイオン二次電池。
【請求項６】
黒鉛を有する活物質層が集電体の上に形成されたリチウムイオン二次電池用負極の製造方法であって、
前記活物質層の表面を加工して、該活物質層の表面粗さ測定によって得られる粗さ曲線の平均線を前記活物質層の表面から内部方向へ１０μｍ、平行移動させた線で切断した切断長さの和の基準長さに対する比を百分率で表した負荷長さ率（Ｒｍｒ（１０μｍ））が、５０％以上、９８．５％以下とする表面加工工程を含み、
前記表面加工工程は、
前記活物質層の表面に粘着テープを貼着する工程と、
該粘着テープを剥がして前記活物質層の表面から一部の黒鉛を剥離する工程とを含むことを特徴とするリチウムイオン二次電池用負極の製造方法。
【請求項７】
前記表面加工工程は、
前記活物質層の表面に針状の突起部を押し付ける工程を含むことを特徴とする請求項６に記載のリチウムイオン二次電池用負極の製造方法。
【国際調査報告】
2014030260.tif 000013
2014030260.tif 000014
2014030260.tif 000015
2014030260.tif 000016